(57)【要約】【課題】  黒色度の度合いを損なわず、磁気特性もバランスよく向上させ、特に小粒径の酸化鉄粒子において問題とされる凝集による流動性不良を改善せしめ、さらに低温低湿下及び高温高湿下において吸湿性や電気抵抗の環境依存性が小さい酸化鉄粒子及びその製造方法を提供する。【解決手段】  粒子表面が、鉄とケイ素とＡｌとを有する複合酸化物の薄膜で被覆されている酸化鉄粒子。１０℃、２０％ＲＨと３５℃、８５％ＲＨの各環境下で２４時間曝露された後の体積電気抵抗の測定値（Ω・ｃｍ）をそれぞれΔＲLL、ΔＲHHとしたときに、下記式（２）を満足する。また、１０℃、２０％ＲＨと３５℃、８５％ＲＨの各環境下で４時間曝露された後の吸湿率（重量％）をそれぞれΔＷLL、ΔＷHHとし、比表面積をＡ（ｍ2／ｇ）としたときに、下記式（１）を満足することが好ましい。    （ΔＷHH−ΔＷLL）／Ａ≦０．０５  ・・・・・  （１）    １≦ΔＲLL／ΔＲHH≦１０  ・・・・・  （２）【選択図】    なし【特許請求の範囲】
【請求項１】
粒子表面が、鉄とケイ素とＡｌとを有する複合酸化物の薄膜で被覆されており、
１０℃、２０％ＲＨと３５℃、８５％ＲＨの各環境下で２４時間曝露された後の体積電気抵抗の測定値（Ω・ｃｍ）をそれぞれΔＲLL、ΔＲHHとしたときに、下記式（２）を満足することを特徴とする酸化鉄粒子。
１≦ΔＲLL／ΔＲHH≦１０  ・・・・・  （２）
【請求項２】
上記複合酸化物を形成するケイ素の存在量が、酸化鉄粒子総量の鉄の含有量に対し、Ｓｉ／Ｆｅのモル比（％）で０．４〜２％である請求項１に記載の酸化鉄粒子。
【請求項３】
１０ｋＯｅの外部磁場における飽和磁化が７５ｅｍｕ／ｇ以上、ＦｅＯ含有率が１８重量％以上である請求項１又は２に記載の酸化鉄粒子。
【請求項４】
１０℃、２０％ＲＨと３５℃、８５％ＲＨの各環境下で４時間曝露された後の吸湿率（重量％）をそれぞれΔＷLL、ΔＷHHとし、比表面積をＡ（ｍ2／ｇ）としたときに、下記式（１）を満足する請求項１、２又は３に記載の酸化鉄粒子。
（ΔＷHH−ΔＷLL）／Ａ≦０．０５  ・・・・・  （１）
【請求項５】
反射率（６０度）が８５％以上である請求項１〜４のいずれかに記載の酸化鉄粒子。
【請求項６】
水酸化第一鉄コロイドを含む第一鉄塩スラリーを酸化することにより得られた酸化鉄粒子を含むスラリー又は酸化鉄粒子を水分散させたスラリーに、水可溶性ケイ酸塩とＡｌを含有する第一鉄塩水溶液を添加し、ｐＨ６〜９に維持しながら酸化し、粒子表面を被覆することを特徴とする酸化鉄粒子の製造方法。
【請求項７】
水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する水溶液を添加してｐＨを調整し、粒子表面を被覆することを特徴とする酸化鉄粒子の製造方法。
【請求項８】
水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する第一鉄塩水溶液を添加し、ｐＨ６〜９に維持しながら酸化し、粒子表面を被覆することを特徴とする酸化鉄粒子の製造方法。
【発明の詳細な説明】
【技術分野】
【０００１】
本発明は、酸化鉄粒子及びその製造方法に関し、詳しくは粒子の表面に、鉄とケイ素とＡｌとを有する複合酸化物の薄膜を被覆することにより、磁気特性のバランスや粉体の流動性がよく、かつ粉体の低温低湿下及び高温高湿下での吸湿性や電気抵抗の環境依存性が少なく、特に静電複写磁性トナー用材料粉、静電潜像現像用キャリア用材料粉、塗料用黒色顔料粉等の用途に主に用いられる酸化鉄粒子及びその製造方法に関する。
【背景技術】
【０００２】
最近、乾式電子写真複写機、プリンター等の磁性トナー用材料粉又は黒色顔料粉として、水溶液反応によるマグネタイト粒子が広く使用されている。磁性トナーとしては各種の一般的現像特性が要求されるが、近年、電子写真技術の発達により、特にデジタル技術を用いた複写機、プリンターが急速に発達し、要求特性がより高度になってきた。
【０００３】
すなわち、従来の文字以外にもグラフィックや写真等の出力も要求されており、特にプリンターの中には１インチあたり１２００ドット以上の能力のものも現れ、感光体上の潜像はより緻密になってきている。そのため、現像での細線再現性の高さ、各環境下でも問題なく使用できること等が強く要求されている。
【０００４】
特に、静電複写機の磁性トナーに用いられている酸化鉄粒子の１種であるマグネタイト粒子は、その製造方法として湿式法と乾式法とが知られているが、そのうち湿式法の製造方法においては、第一鉄塩水溶液とアルカリ水溶液とを中和混合して得られる水酸化第一鉄スラリーを、特定の条件下で酸化反応を行うのが主流となっている。
【０００５】
この湿式法において、粉体の諸特性を改良する目的で様々な添加元素の使用と添加方法について検討されてきた。特に、ケイ素を使用することで電気的な特性と同時に粉体の流動性について改善することが示されている。例えば、特許文献１、特許文献２、特許文献３、特許文献４等に開示されているマグネタイト粒子及びその製造方法が代表的なものとして挙げられる。
【０００６】
このうち、特許文献１においては、酸化ケイ素の微粉末やシリコンオイル等を有機溶媒によって希釈後、付着処理を施す磁性粉末を開示しているが、この磁性粉末では機械的な手段によるため粒子上のケイ素成分の均一性に問題があり、ケイ素成分による効果が充分に期待できない。
【０００７】
また、特許文献２によると、磁性酸化鉄中のケイ素元素の存在率が鉄元素を基準として０．１〜１．５重量％、かつ該磁性酸化鉄の鉄元素溶解率が約１０重量％迄に存在するケイ素元素の含有率が約０．７重量％以下、該磁性酸化鉄の鉄元素溶解率が約９０乃至１００重量％の間に存在するケイ素元素の含有率が０．２〜５重量％、前者と後者の比が１．０以上であるケイ素元素を有する磁性酸化鉄について開示している。しかし、この磁性酸化鉄では、粒子全体量から換算して、表面から内部１０重量％に至るまでのケイ素含有量はＳｉ／Ｆｅのモル比（％）が０．２％程度に過ぎず、やはり粉体の流動性において問題がある。
【０００８】
また、特許文献３においては、予め反応前の水酸化アルカリ又は水酸化第一鉄コロイドを含む第一鉄塩反応水溶液のいずれかに水可溶性ケイ酸塩をＦｅに対しＳｉ換算で０．１〜５．０原子％添加するマグネタイト粒子の製造方法を開示しているが、このマグネタイト粒子では反応前にケイ酸塩を添加するため、粒子表面近傍のケイ素含有量は著しく低く、粉体の流動性において問題がある。
【０００９】
さらに、特許文献４には、鉄−亜鉛酸化物の薄膜が被覆され、その上に鉄−ケイ素酸化物の薄膜が被覆され、黒色を呈し、磁気特性もバランス良く向上し、かつ粉体の凝集による流動性不良を改善して分散性を向上させた酸化鉄粒子について開示されているが、最表面層にケイ素成分を存在させているために、温度や湿度が変化したときの吸湿性や電気抵抗の変化が大きくなってしまうので、環境依存性に対して劣ったものとなってしまう。
【００１０】
【特許文献１】特開昭５４−１３９５４４号公報
【特許文献２】特開昭６２−２７８１３１号公報
【特許文献３】特公平３−９０４５号公報
【特許文献４】特開平８−４８５２４号公報
【発明の開示】
【発明が解決しようとする課題】
【００１１】
従って、本発明の目的は、黒色度の度合いを損なわず、磁気特性もバランスよく向上させ、特に小粒径の酸化鉄粒子において問題とされる凝集による流動性不良を改善せしめ、さらに低温低湿下及び高温高湿下において吸湿性や電気抵抗の環境依存性が小さい酸化鉄粒子及びその製造方法を提供することにある。
【課題を解決するための手段】
【００１２】
本発明者らは、鋭意検討の結果、酸化鉄粒子表面に、鉄とケイ素と共に、Ａｌを有する複合酸化物の薄膜を被覆することによって、上記目的が達成されることを知見した。
【００１３】
本発明は、上記知見に基づきなされたもので、粒子表面が、鉄とケイ素とＡｌを有する複合酸化物の薄膜で被覆されたことを特徴とする酸化鉄粒子を提供するものである。
【００１４】
また、本発明は、本発明の酸化鉄粒子の好ましい製造方法として、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩とＡｌを含有する第一鉄塩水溶液を添加し、ｐＨ６〜９に維持しながら酸化し、粒子表面を被覆することを特徴とする酸化鉄粒子の製造方法を提供するものである。
【００１５】
さらに、本発明は、本発明の酸化鉄粒子の好ましい製造方法として、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する水溶液を添加してｐＨを調整し、粒子表面を被覆することを特徴とする酸化鉄粒子の製造方法を提供するものである。
【００１６】
さらにまた、本発明は、本発明の酸化鉄粒子の好ましい製造方法として、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する第一鉄塩水溶液を添加し、ｐＨ６〜９に維持しながら酸化し、粒子表面を被覆することを特徴とする酸化鉄粒子の製造方法を提供するものである。
【発明の効果】
【００１７】
本発明の酸化鉄粒子は、酸化鉄コア粒子の表面を鉄とケイ素とＡｌとを有する複合酸化物の薄膜で被覆しているために、磁気特性や流動性のみならず、吸湿性や電気抵抗の環境依存性が少なく、静電複写磁性トナー用材料粉、静電潜像現像用キャリア用材料粉、塗料用黒色顔料粉等の用途に好適である。また、本発明の製造方法によって、上記酸化鉄粒子が簡便に、かつ工業的規模で製造できる。
【発明を実施するための最良の形態】
【００１８】
以下、本発明の実施の形態を説明する。
本発明でいう酸化鉄粒子とは、好ましくはマグネタイトを主成分とするものである。以下の説明では、酸化鉄粒子としてその代表的なものであるマグネタイト粒子について説明する。また、酸化鉄粒子又はマグネタイト粒子という時にはその内容によって個々の粒子又はその集合のいずれも意味する。
【００１９】
本発明のマグネタイト粒子は、その粒子表面が、鉄とケイ素とＡｌとを有する複合酸化物の薄膜で被覆されている。すなわち、芯材（コア材）となるマグネタイトコア粒子の表面に上記複合酸化物の薄膜が被覆されている。ここで複合酸化物とは、鉄成分をケイ素成分やその他の元素成分の存在下で酸化することによって、ケイ素やその他の元素を取り込み又は結合した酸化物を指す。
【００２０】
複合酸化鉄を形成するケイ素の存在量は、酸化鉄粒子総量の鉄の含有量に対し、Ｓｉ／Ｆｅのモル比（％）で０．４〜２％であることが望ましく、０．６〜１．４％がさらに望ましい。この値が０．４％未満では粉体としての凝集性が強くなってしまう。また、この値が２％を超える場合、流動性の改善はできるものの、ケイ素成分の露出が多くなりすぎ、水洗時の濾布への目詰まりにより、作業性が困難となったり、磁性体としての飽和磁化が低下してしまうといった問題が発生する。
【００２１】
このケイ素と同時に含有されるＡｌの含有量は、表面に存在するケイ素に対してそのモル比で１〜１００％であるのが好ましい。その含有量が１％未満では、添加元素に求められる環境依存性を改善する効果が得られず、また１００％を超えると、ケイ素成分で得られる流動性が失われてしまうばかりでなく、磁性体としての充分な磁気特性が得られない。
【００２２】
本発明で使用するＡｌがマグネタイト粒子の環境依存性を改善する理由については必ずしも明らかではないが、本発明者らはこれらの元素はそのもの単独で、あるいは鉄と複合酸化物の状態となった場合には、粒子表面のケイ素成分と特異的に作用し、ケイ素成分の水との結合活性点の活性度を低下させるためだと推定した。
【００２３】
また、本発明のマグネタイト粒子は、１０ｋＯｅの外部磁場における飽和磁化が好ましくは７５ｅｍｕ／ｇ以上、さらに好ましくは８０〜９２ｅｍｕ／ｇである。また、粒子中のＦｅＯ含有率が１８重量％以上であることが望ましい。ＦｅＯ含有率が１８重量％未満では、充分な磁気特性が得られないばかりでなく、黒色粉体としての色相も赤みを帯びたものとなってしまう。
【００２４】
本発明のマグネタイト粒子は、１０℃、２０％ＲＨと３５℃、８５％ＲＨの各環境下で４時間曝露された後の吸湿率（重量％）をそれぞれΔＷLL、ΔＷHHとし、比表面積をＡ（ｍ2／ｇ）としたときに、下記式（１）を満足することが望ましい。
（ΔＷHH−ΔＷLL）／Ａ≦０．０５  ・・・・・  （１）
【００２５】
マグネタイト粒子は、環境の変化に対して粒子の吸湿率の変化が小さいことが望ましい。吸湿性は、粒子の比表面積が大きくなればなるほど比例的に増加することが推定でき、Ａｌの含有効果を単位面積当たりで評価することで、吸湿の環境依存性がどの程度であるかが明らかになる。各環境における吸湿率の差を比表面積で除した値が、上記式（１）に示されるように０．０５以下が好ましく、さらに好ましくは０．０４以下である。（ΔＷHH−ΔＷLL）／Ａが０．０５を超えると、電気抵抗等に対する吸湿性の影響が大きくなり、静電複写磁性トナー用材料粉又は静電潜像現像用キャリア用材料粉用マグネタイト粒子としての環境安定性が損なわれる恐れがある。
【００２６】
また、本発明のマグネタイト粒子は、１０℃、２０％ＲＨと３５℃、８５％ＲＨの各環境下で２４時間曝露された後の体積電気抵抗の測定値（Ω・ｃｍ）をそれぞれΔＲLL、ΔＲHHとしたときに、下記式（２）を満足することが必要である。
１≦ΔＲLL／ΔＲHH≦１０  ・・・・・  （２）
【００２７】
マグネタイト粒子は、環境の変化に対して体積電気抵抗の変化が小さいことが望ましい。一般に湿度が高くなれば電気抵抗が低下することが知られているが、鉄とケイ素の複合酸化鉄を表面に被覆したマグネタイト粒子にＡｌを含有させることで、環境変化に対する電気抵抗の変化を小さく抑えられる。本発明ではいずれの環境でも電気抵抗として１×１０6Ω・ｃｍ以下であり、なおかつ環境依存性の小さいマグネタイト粒子が好ましい。ΔＲLL／ΔＲHHの値は、上記式（２）に示されるように１〜１０であり、好ましくは１〜８である。ΔＲLL／ΔＲHHの値が１未満の場合には出力画像の環境安定性が損なわれる恐れがある。また、ΔＲLL／ΔＲHHの値が１０を超えると静電複写磁性トナー用材料粉又は静電潜像現像用キャリア用材料粉用マグネタイト粒子としての環境安定性、ひいては出力画像の環境安定性が損なわれる恐れがある。さらに好ましい環境依存性としては以下の条件を同時に満たすものが良い。
１≦ΔＲLL／ΔＲNN≦３、かつ１≦ΔＲNN／ΔＲHH≦３
〔但し、ＲNNは２３℃、５５％ＲＨ環境下で測定した粉体の電気抵抗値（Ω・ｃｍ）である〕
【００２８】
また、本発明のマグネタイト粒子は、反射率（６０度）が８５％以上であることが望ましい。反射率（６０度）が８５％未満では樹脂への分散性に問題が生じる。
【００２９】
本発明におけるマグネタイトコア粒子には、Ｚｎ、Ｍｎ、Ｃｏ、Ｓｉ、Ａｌ、Ｔｉ、Ｍｇ等の元素を含有したものも包含される。また、酸化時の条件を変えることで粒子の形状を八面体、六面体、球形と変えられることも知られているが、本発明のマグネタイト粒子は、いずれの形状のものにも適用可能である。
【００３０】
また、マグネタイト粒子表面の複合酸化物は、鉄とケイ素とＡｌとを含有していれば良いが、ケイ素とＡｌが共に鉄成分に取り込まれ又は結合した複合酸化鉄であることが好ましい。
【００３１】
次に、本発明の好ましい製造方法について説明する。
本発明のマグネタイト粒子の製造方法は、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩とＡｌを含有する第一鉄塩水溶液を添加し、ｐＨ６〜９に維持しながら酸化し、粒子表面を被覆することを特徴とする。
【００３２】
また、本発明のマグネタイト粒子の他の製造方法は、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する水溶液を添加してｐＨを調整し、粒子表面を被覆することを特徴とする。
【００３３】
さらに、本発明のマグネタイト粒子の他の製造方法は、水酸化第一鉄コロイドを含む第一鉄塩スラリーを酸化することにより得られた酸化鉄粒子を含むスラリー又は酸化鉄粒子を水分散させたスラリーに、水可溶性ケイ酸塩を含有する第一鉄塩水溶液を添加し、ｐＨ６〜９に維持しながら酸化した後、さらにＡｌを含有する第一鉄塩水溶液を添加し、ｐＨ６〜９に維持しながら酸化し、粒子表面を被覆することを特徴とする。
【００３４】
これら本発明のマグネタイト粒子の製造方法において、水酸化第一鉄コロイドを含む第一鉄塩スラリーは、第一鉄塩水溶液とアルカリ水溶液とを中和混合して得られる。ここで用いられる第一鉄塩としては、硫酸第一鉄、塩化第一鉄等が挙げられる。アルカリとしては水酸化ナトリウム、炭酸ナトリウム、水酸化カリウム等が用いられる。
【００３５】
また、本発明のマグネタイト粒子の製造方法においては、マグネタイト粒子を水分散させたスラリーを出発原料として被覆工程を行っても良く、その際に使用されるマグネタイト粒子は湿式法、乾式法いずれにより作成されたものでも良い。
【００３６】
本発明に使用されるＡｌの化合物は水溶液として使用できるものであれば何ら限定されず、例えば塩化物、硫酸塩、アルミン酸ナトリウム等を用いることができ、さらにこれらの成分を同時に使用することもできる。
【００３７】
これらの製造方法において、酸化する方法としては、酸素含有ガスを通気すればよく、経済的にも好ましくは空気を使用する。また、液体の酸化剤を使用してもよい。また、この酸化の際の液温は、好ましくは７０〜９８℃である。
【００３８】
このようなマグネタイトコア粒子表面に複合酸化物の薄膜を被覆した後、通常の濾過、洗浄、乾燥、粉砕工程を経て、マグネタイト粒子が得られる。
【実施例】
【００３９】
以下、実施例等に基づき本発明を具体的に説明する。
【００４０】
〔実施例１〕
（マグネタイトコア粒子の製造）
表１に示されるように、Ｆｅ2+２．０ｍｏｌ／ｌを含む硫酸第一鉄水溶液５０リットルと４．０ｍｏｌ／ｌの水酸化ナトリウム水溶液５２リットルとを混合撹拌し、水酸化第一鉄スラリーを得た。このときのｐＨは１１．２であった。このスラリーを８５℃に維持しながら６５リットル／ｍｉｎの空気を吹き込み反応を終了させた。
【００４１】
（複合酸化鉄薄膜の被覆）
次いで、Ｆｅ2+１．０ｍｏｌ／ｌとＳｉ成分が０．４４ｍｏｌ／ｌ及びＡｌ成分がこのＳｉに対して６０ｍｏｌ％となるように添加した水溶液２．３リットルを別に用意し、上述の反応スラリーに加え、ｐＨを８．５に調整した後、再び２０リットルの空気を吹き込み反応を終了させた。得られた生成粒子を通常の濾過、洗浄、乾燥、粉砕工程にて処理し、マグネタイト粒子を得た。
【００４２】
このようにして得られたマグネタイト粒子について、以下に示す方法で特性、物性を評価し、その結果を表２に示す。
〔測定方法〕
（１）添加元素含有量
サンプルを溶解し、ＩＣＰにて測定した。
（２）ＦｅＯ含有量
サンプルを硫酸にて溶解し、過マンガン酸カリウム標準溶液にて酸化還元滴定により測定した。
（３）飽和磁化
東英工業製振動型磁力計ＶＳＭ−Ｐ７を使用し、外部磁場１０ｋＯｅにて測定した。
（４）比表面積
島津−マイクロメリッテクス製２２００型ＢＥＴ計にて測定した。
（５）各環境下での吸湿率
マグネタイト粒子を乾燥機で１０５℃、１時間にて予備乾燥させ（このときの乾燥重量をＷ１とする）、環境室内にて１０℃、２０％ＲＨと３５℃、８５％ＲＨの環境下にそれぞれ４時間曝露し吸湿させた（このときの吸湿重量をＷ２とする）。それぞれの重量測定から以下の式にて吸湿率（重量％）を算出した（ΔＷLL：１０℃、２０％ＲＨでの吸湿率、ΔＷHH：３５℃、８５％ＲＨでの吸湿率）。
ΔＷ：吸湿率（重量％）＝｛（Ｗ２−Ｗ１）／Ｗ１｝×１００
また、この粒子の比表面積をＡ（ｍ2／ｇ）としたとき、単位比表面積あたりの吸湿率の変化は下記式（１）にて示した。
（ΔＷHH−ΔＷLL）／Ａ  …  …  …  （１）
（６）各環境下での電気抵抗
マグネタイト粒子を環境室内にて１０℃、２０％ＲＨと３５℃、８５％ＲＨの環境下にそれぞれ２４時間曝露した。このサンプル１０ｇをホルダーに入れ、６００ｋｇ／ｃｍ2の圧力を加えて２５ｍｍφの錠剤型に成形後、電極を取り付け１５０ｋｇ／ｃｍ2の加圧状態で電気抵抗を測定した。測定に使用した試料の厚さ及び断面積と抵抗値からマグネタイトの体積抵抗値（Ω・ｃｍ）を求めた（ΔＲLL：１０℃、２０％ＲＨでの体積電気抵抗、ΔＲHH：３５℃、８５％ＲＨでの体積電気抵抗）。
また、電気抵抗の環境依存性については、下記式（２）にて示した。
ΔＲLL／ΔＲHH  …  …  …  （２）
（７）反射率
スチレンアクリル系樹脂（ＴＢ−１０００Ｆ）をトルエン（樹脂：トルエン＝１：２）にて溶解した液を６０ｇ、試料１０ｇ、直径１ｍｍのガラスビーズ９０ｇを内容積１４０ｍｌのビンに入れ、蓋をした後、ペイントシェーカー（トウヨウセイキ社製）にて３０分混合した。これをガラス板上に４ｍｉｌのアプリケーターを用いて塗布し、乾燥後、ムラカミ式ＧＬＯＳＳ  ＭＥＴＥＲ（ＧＭ−３Ｍ）にて６０度の反射率を測定した。
【００４３】
〔実施例２〜４〕
表１に示すように、製造条件を変えてマグネタイト粒子を製造し、得られたマグネタイト粒子を実施例１と同様に評価し、その結果を表２に示す。
【００４４】
〔比較例１〜２〕
表１に示すように、製造条件を変えてマグネタイト粒子を製造し、得られたマグネタイト粒子を実施例１と同様に評価し、その結果を表２に示す。
【００４５】
【表１】
2005015337.tif 000002
【００４６】
【表２】
2005015337.tif 000003
【００４７】
表２から明らかなように、実施例１〜４のマグネタイト粒子は、磁気特性に優れ、低温低湿や高温高湿でも吸湿性や電気抵抗の環境依存性が小さいものとなっている。それに対して、比較例１のマグネタイト粒子は、反射率に劣り、また比較例２のマグネタイト粒子は、Ａｌでの表面処理を行わなかったため、環境変化に対する吸湿変化が大きく、また電気抵抗の変化も大きいものであった。